(57)【特許請求の範囲】
【請求項１】
i）８２０〜９５０ｎｍの領域で最大吸収波長を有する近赤外線吸収シアニン系色素陽イオンと金属錯体系色素陰イオンとのイオン結合体、９５０〜１１００ｎｍの領域で最大吸収波長を有する近赤外線吸収ジインモニウム系色素陽イオンと金属錯体系色素陰イオンとのイオン結合体、及び５８０〜６００ｎｍの領域で最大吸収波長を有する選択的可視光吸収シアニン系色素陽イオンと金属錯体系色素陰イオンとのイオン結合体よりなる群から選ばれた２種以上の色素、及びii）粘着剤を含む、近赤外線吸収及び色補正粘着剤組成物であり、
前記金属錯体系色素陰イオンが下記一般式（５）〜（７）のいずれかで表示されることを特徴とする、組成物：
【化１】
0004557175.tif 000017
（式中、Ａは０〜４個の置換基を有するベンゼン環であり、その置換基としては、ハロゲン原子、アルキル基、アルコキシ基、アルキルアルコキシ基、シアノ基、アルキルスルフィド基、スルホニル基、アミノ基、ニトロ基またはエステル基を有し、Ｍは、金属原子であって、Ｐｄ、Ｎｉ、ＣｏまたはＣｕである。）
【化２】
0004557175.tif 000018
（式中、ＡとＢはそれぞれ、０〜４個の置換基を有するベンゼン環であり、その置換基には、ハロゲン原子、アルキル基、アルコキシ基、アルキルアルコキシ基、シアノ基、アルキルスルフィド基、スルホニル基、アミノ基、ニトロ基またはエステル基があり、Ｍは、金属原子であって、Ｐｄ、Ｎｉ、ＣｏまたはＣｕである。）
【化３】
0004557175.tif 000019
（式中、ＡとＢはそれぞれ、置換基を有するベンゼン環またはナフタレン環であって、その置換基には、ハロゲン原子、アルキル基、アルコキシ基、アルキルアルコキシ基、シアノ基、アルキルスルフィド基、スルホニル基、アミノ基、ニトロ基またはエステル基があり、Ｍは、金属原子であって、Ｐｄ、Ｎｉ、ＣｏまたはＣｒである。）
【請求項２】
前記近赤外線吸収シアニン系色素陽イオンが下記一般式（１）または（２）で表示され、前記近赤外線吸収ジインモニウム系色素陽イオンが下記一般式（３）で表示され、前記選択的可視光吸収シアニン系色素陽イオンが下記一般式（４）で表示される、請求項１に記載の組成物：
【化４】
0004557175.tif 000020
（式中、Ｒ1とＲ4はそれぞれ、水素原子、ハロゲン（halogen）原子、ニトロ（nitro）基、シアノ（cyano）基、アルコキシ（alkoxy）基、アルキル（alkyl）基、アルキルアルコキシ（alkylalkoxy）基またはアミノ（amino）基であり、Ｒ2とＲ9はそれぞれ、水素原子、アルキル基、アルキルアルコキシ基またはアルキルスルホン酸（alkylsulfonic acid）基であり、Ｒ3は、水素原子、ハロゲン原子、フェニル基、アルキル基またはアミノ基であり、ＡとＢはそれぞれ、ベンゼン環またはナフタレン環であり、ＸとＹはそれぞれ、Ｃ、Ｎ、ＳまたはＳｅであり、ＸとＹがＣのとき、Ｒ5、Ｒ6、Ｒ7、Ｒ8はそれぞれ水素原子、アルキル基、またはＲ5とＲ6、Ｒ7とＲ8が互いに連結されたアルキル鎖であり、ＸとＹがＮのとき、ＸとＹは置換基としてＲ5とＲ7を一つずつのみ有し、これらは水素原子またはアルキル基であり、ＸとＹがＳまたはＳｅのときには、ＸとＹは置換基を有しなく、ｎは０〜２の整数である。）
【化５】
0004557175.tif 000021
（式中、Ｒ1、Ｒ2、Ｒ3、Ｒ4はそれぞれ、水素原子、アルキル基、アルコキシ基、アルキルアルコキシ基、またはＲ1とＲ2、Ｒ3とＲ4が互いに連結されたアルキル鎖であり、Ｒ5とＲ6はそれぞれ、水素原子、ハロゲン（halogen）原子、ニトロ（nitro）基、シアノ（cyano）基、アルコキシ（alkoxy）基、アルキル（alkyl）基、アルキルアルコキシ（alkylalkoxy）基、またはアミノ（amino）基であり、ｎは０〜３の整数である。）
【化６】
0004557175.tif 000022
（式中、Ｒ1は、アルキル基、アルケニル基、アルキニル基、アリール基である。）
【化７】
0004557175.tif 000023
（式中、Ｒ9とＲ10はそれぞれ、水素原子、ハロゲン（halogen）原子、ニトロ（nitro）基、シアノ（cyano）基、アルコキシ（alkoxy）基、アルキル（alkyl）基、アルキルアルコキシ（alkylalkoxy）基、またはアミノ（amino）基であり、Ｒ5とＲ6はそれぞれ、水素原子、アルキル基、アルキルアルコキシ基、またはアルキルスルホン酸（alkylsulfonic acid）基であり、ｎ＝０のとき、Ｒ7は水素原子、Ｒ8は水素原子、ハロゲン原子、置換されたフェニル基、アルキル基またはアミノ基であり、ｎ＝１のとき、Ｒ7は、水素原子、ハロゲン原子、置換されたフェニル基、アルキル基またはアミノ基であり、Ｒ8は、水素原子であり、ＡとＢはそれぞれ、ベンゼン環またはナフタレン環であり、ＸとＹはそれぞれ、Ｃ、Ｎ、ＳまたはＳｅであり、ＸとＹがＣのとき、Ｒ1、Ｒ2、Ｒ3、Ｒ4はそれぞれ、水素原子、アルキル基、Ｒ1とＲ2、Ｒ3とＲ4が互いに連結されたアルキル鎖であり、ＸとＹがＮのとき、ＸとＹは置換基としてＲ1とＲ3を一つずつのみ有し、これらは水素原子またはアルキル基であり、ＸとＹがＳまたはＳｅのときには、ＸとＹは置換基を有しない。）
【請求項３】
前記粘着剤が、アクリル酸エステル共重合体またはシリコン系粘着剤であることを特徴とする、請求項１に記載の組成物。
【請求項４】
前記粘着剤の含量が、５〜４０重量％であることを特徴とする請求項１に記載の組成物。
【請求項５】
シリコン処理された軽剥離性離型フィルムとシリコン処理された重剥離性離型フィルムとの間に請求項１または２に記載の粘着剤組成物がコーティングされた粘着フィルム。
【請求項６】
一面に反射防止層を積層し、他面に請求項１乃至３のいずれか一項に記載の粘着剤組成物がコーティングされた反射防止性粘着フィルム。
【請求項７】
請求項６の反射防止性粘着フィルムを含むディスプレイ用前面フィルター。
【発明の詳細な説明】
【技術分野】
【０００１】
本発明は、プラズマディスプレイなどのディスプレイに使用される近赤外線吸収及び色補正粘着剤組成物及びこれを用いたフィルムに係り、より詳細には、i）８２０〜９５０ｎｍの領域で最大吸収波長を有する近赤外線吸収シアニン系色素陽イオンと金属錯体系色素陰イオンとのイオン結合体、９５０〜１１００ｎｍの領域で最大吸収波長を有する近赤外線吸収ジインモニウム系色素陽イオンと金属錯体系色素陰イオンとのイオン結合体、及び５８０〜６００ｎｍの領域で最大吸収波長を有する選択的可視光吸収シアニン系色素陽イオンと金属錯体系色素陰イオンとのイオン結合体よりなる群から選ばれた１種以上の色素、及びii）粘着剤を含む、近赤外線吸収及び色補正粘着剤組成物及びこれを用いたフィルムに関する。
【背景技術】
【０００２】
プラズマディスプレイは、大画面化が容易で、厚さの薄い自発光型表示手段であり、大画面テレビにその普及が漸次拡大しつつある。かかるプラズマディスプレイは、放電ガスが蛍光体を発光させるべく紫外線を発光する際に多量の近赤外線も発生させる。
【０００３】
このような近赤外線領域は、多くの家電製品におけるリモートコントローラーで使用される９３０ｎｍ近傍の波長帯と重なり、よって、プラズマディスプレイから発生する近赤外線は、プラズマディスプレイ自体だけでなく、周囲の他の家電製品のリモートコントローラーの使用にも誤作動を招いてきた。また、赤外線データ通信に用いられる８５０ｎｍ近傍の波長領域もプラズマディスプレイから出る近赤外線の影響を受ける。したがって、プラズマディスプレイから発生する近赤外線を遮断するためには、８２０〜１０００ｎｍ領域の近赤外線を效率的に遮断するフィルターが要求される。
【０００４】
一方、プラズマディスプレイの蛍光体から発される光のうち赤色の光は、５９０ｎｍ近傍の強い発光のためにその色純度が大きく落ちる。また、蛍光体を励起するためのペニングガスの主成分のうちネオンガスによって、５８５ｎｍ近傍ではだいだい色のネオン光が発光色によらず常に発光する。したがって、これらを減らし自然色に近い色を得るためには、５８０〜６００ｎｍ領域の光を選択的に吸収する色補正フィルターが必要とされる。
【０００５】
また、プラズマディスプレイでは、上記の近赤外線遮断フィルター及び色補正フィルターの他にも多量の電磁波が放出され、よって、これらを效率的に遮断できる電磁波遮蔽フィルターが要求されている。また、プラズマディスプレイは、ＬＣＤとは違い、外光の反射が大きいため、明室で使用する場合にはその明暗比が格段に低くなるという問題があり、これを解決するためには、反射防止層をディスプレイの前面に配置する必要がある。
【０００６】
上記の近赤外線遮断、電磁波遮断、色補正、反射防止は、それぞれの機能を有するフィルム形態の材料を積層した、一つの前面フィルターによってなされる。すなわち、それぞれのフィルムは、基材フィルム、その上に形成される機能性物質のコーティング層、粘着層、保護フィルム、及び離型フィルムなどで構成される。
【０００７】
ここで、離型フィルムと保護フィルムは、前面フィルター製作時にそれぞれのフィルムを積層した後に捨てられる材料であって、それぞれのフィルムの機能が統合されるとその使用量を減らすことができる。さらに、粘着層も、それぞれのフィルムを積層するために使われるので、必要なフィルムの数が低減するとその使用量が減り、また、コーティングがなされる基材フィルムも、フィルム等の機能を統合するとその使用枚数が低減する。
【０００８】
そこで、前面フィルターに使われるフィルムの数を減らすための種々の方法が提示されており、なかでも近赤外線吸収、色補正機能コーティング層を省いて粘着コーティング層に含める方法が有力な方法として提示されている。
【０００９】
具体的に、特許第３６２１３２２号公報では、粘着性樹脂に７００〜１１００ｎｍで最大吸収波長を有する赤外線吸収剤を含めた組成物を用いた赤外線吸収シートを開示しており、特開２００２-３１１８４３号公報では、粘着剤に可視光及び／または近赤外線を吸収する吸収剤を含めた組成物を用いた電磁波遮蔽用部材を開示しており、特開２００５-６２５０６号公報では、粘着剤に８００〜１１００ｎｍで最大吸収波長を有する近赤外線吸収色素を含めた組成物を用いた光学フィルムを開示している。
【００１０】
近赤外線吸収用に使用される色素には、アントラキノン（anthraquinone）系、フタロシアニン（phthalocyanine）系、シアニン（cyanine）系、ジチオール−金属錯体（dithiol-metalcomplex）系、ジインモニウム（diimmonium）系がある。
【００１１】
ここで、アントラキノン系とジチオール−金属錯体系色素は、粘着剤の作用基によって変性を起こすことはないが、吸光度が非常に低いので充分な近赤外線遮断のためには多量使用しなければならない。しかし、多量の色素使用は、可視光透過度の大きな低下を招くために不可能である。一方、フタロシアニン系は、粘着剤に混合して使用可能な最も有力な色素であって、吸光度が高く且つ粘着剤の作用基によって変性を起こすこともないが、吸光領域が狭いことから広い領域の吸光のためには吸収波長帯の異なる数個の色素を組み合わせて使用しなければならず、多量の色素使用による費用増加の問題と可視光透過率の低下といった問題があった。したがって、広い範囲の近赤外線を吸収し且つ可視光領域の吸光が少ないジインモニウム系色素がプラズマディスプレイ用近赤外線吸収フィルターの材料として多く使用されている。
【００１２】
ところが、このようなジインモニウム系色素は、最大吸収波長が９５０ｎｍ乃至１１００ｎｍであるがために、８５０ｎｍ近傍の光は效率的に遮断できないという短所がある。したがって、８５０ｎｍ近傍の近赤外線を效率的に遮断するためには、狭い波長帯を吸収するが、吸光度の高いフタロシアニン系やシアニン系の近赤外線遮断色素をさらに使用しなければならない。なかでもシアニン系色素は、フタロシアニン系色素よりも吸光度が高いために少量使用で済み低費用となり、かつ、可視光線領域における吸光度が低いので有利であるが、粘着剤の作用基との反応から実際に粘着剤に混合して使用することは困難であるという問題がある。
【００１３】
一方、色補正のために使われる色素には、シアニン系色素とテトラアザポルフィリン系色素がある。なかでもシアニン系色素は、粘着剤の作用基と反応するために粘着剤に混合して使用し難く、よって、実際にはテトラアザポルフィリン系の色素が粘着剤と混合して使用される。
【００１４】
このようにシアニン系色素は、テトラアザポルフィリンやフタロシアニンよりも高い吸光度及び低い可視光吸収率を有するにもかかわらず、粘着剤の作用基に対する耐久性が低いためにその使用に限界があった。そこで、本発明者らはシアニンと金属錯体系色素とを一体化した色素とジインモニウムと金属錯体系色素とを一体化した色素が、本来のシアニン系またはジインモニウム系色素の吸光特性を変化させないながらも粘着剤の作用基にも耐久性を有するということを発見し、本発明を完成するに至った。
【発明の開示】
【発明が解決しようとする課題】
【００１５】
したがって、本発明の目的は、粘着剤と混合してもその吸光性能が変わらないシアニン
系色素とジインモニウム系色素の金属錯体との塩を作り、この塩を粘着剤と混合して粘着フィルムまたは反射防止機能混合複合フィルムを作ってプラズマディスプレイの前面フィルターに使用することによって、原価と工程数の低減を図ることができるフィルムを提供することにある。
【課題を解決するための手段】
【００１６】
上記目的を達成するための本発明の一つの側面は、i）８２０〜９５０ｎｍの領域で最大吸収波長を有する近赤外線吸収シアニン系色素陽イオンと金属錯体系色素陰イオンとのイオン結合体、９５０〜１１００ｎｍの領域で最大吸収波長を有する近赤外線吸収ジインモニウム系色素陽イオンと金属錯体系色素陰イオンとのイオン結合体、及び５８０〜６００ｎｍの領域で最大吸収波長を有する選択的可視光吸収シアニン系色素陽イオンと金属錯体系色素陰イオンとのイオン結合体よりなる群から選ばれた２種以上の色素、及びii）粘着剤を含む、近赤外線吸収及び色補正粘着剤組成物であり、
前記金属錯体系色素陰イオンが下記一般式（５）〜（７）のいずれかで表示されることを特徴とする、組成物：
【化５】
0004557175.tif 000002
（式中、Ａは０〜４個の置換基を有するベンゼン環であり、その置換基としては、ハロゲン原子、アルキル基、アルコキシ基、アルキルアルコキシ基、シアノ基、アルキルスルフィド基、スルホニル基、アミノ基、ニトロ基またはエステル基を有し、Ｍは、金属原子であって、Ｐｄ、Ｎｉ、ＣｏまたはＣｕである。）
【化６】
0004557175.tif 000003
（式中、ＡとＢはそれぞれ、０〜４個の置換基を有するベンゼン環であり、その置換基には、ハロゲン原子、アルキル基、アルコキシ基、アルキルアルコキシ基、シアノ基、アルキルスルフィド基、スルホニル基、アミノ基、ニトロ基またはエステル基があり、Ｍは、金属原子であって、Ｐｄ、Ｎｉ、ＣｏまたはＣｕである。）
【化７】
0004557175.tif 000004
（式中、ＡとＢはそれぞれ、置換基を有するベンゼン環またはナフタレン環であって、その置換基には、ハロゲン原子、アルキル基、アルコキシ基、アルキルアルコキシ基、シアノ基、アルキルスルフィド基、スルホニル基、アミノ基、ニトロ基またはエステル基があり、Ｍは、金属原子であって、Ｐｄ、Ｎｉ、ＣｏまたはＣｒである。）を提供する。
【００１７】
上記目的を達成するための本発明の他の側面は、上記の組成物を用いて製造したフィルムを提供する。
【発明の効果】
【００１８】
本発明によれば、粘着剤に、特定波長領域の可視光吸収シアニン系色素、近赤外線吸収シアニン系色素及び近赤外線吸収ジインモニウム系色素を好適に混合できるため、反射防止フィルムなどの粘着剤として使用する場合、ＰＤＰ用前面フィルターに必要なフィルムの数を減らすことができ、原料節減と工程数低減の効果が得られる。
【発明を実施するための最良の形態】
【００１９】
以下、本発明についてより詳細に説明する。
本発明の粘着剤組成物は、i）８２０〜９５０ｎｍの領域で最大吸収波長を有する近赤外線吸収シアニン系色素陽イオンと金属錯体系色素陰イオンとのイオン結合体、９５０〜１１００ｎｍの領域で最大吸収波長を有する近赤外線吸収ジインモニウム系色素陽イオンと金属錯体系色素陰イオンとのイオン結合体、及び５８０〜６００ｎｍの領域で最大吸収波長を有する選択的可視光吸収シアニン系色素陽イオンと金属錯体系色素陰イオンとのイオン結合体よりなる群から選ばれた１種以上の色素を含むことを特徴とする。
【００２０】
まず、本発明で使用される色素について具体的に説明する。
すなわち、本発明の粘着剤組成物に使用される、８２０〜９５０ｎｍの領域で最大吸収波長を有する近赤外線吸収色素陽イオンは、特に制限されないが、下記一般式（１）または（２）で表示される近赤外線吸収シアニン系色素が好ましい。これら色素は通常、ハロゲン陰イオンやＣｌＯ4-、ＰＦ6-、ＳｂＦ6-、ＢＦ4-、トルエンスルホナート陰イオンなどとイオン結合して存在している。
【００２１】
【化８】
0004557175.tif 000005
【００２２】
式中、Ｒ1とＲ4はそれぞれ、水素原子、ハロゲン（halogen）原子、ニトロ（nitro）基
、シアノ（cyano）基、アルコキシ（alkoxy）基、アルキル（alkyl）基、アルキルアルコキシ（alkylalkoxy）基またはアミノ（amino）基であり、Ｒ2とＲ9はそれぞれ、水素原子、アルキル基、アルキルアルコキシ基またはアルキルスルホン酸（alkylsulfonic acid）基であり、Ｒ3は、水素原子、ハロゲン原子、置換されたフェニル基、アルキル基またはアミノ基であり、ＡとＢはそれぞれ、ベンゼン環またはナフタレン環であり、ＸとＹはそれぞれ、Ｃ、Ｎ、ＳまたはＳｅであり、ＸとＹがＣのとき、Ｒ5、Ｒ6、Ｒ7、Ｒ8はそれぞれ水素原子、アルキル基、またはＲ5とＲ6、Ｒ7とＲ8が互いに連結されたアルキル鎖であり、ＸとＹがＮのとき、ＸとＹは置換基としてＲ5とＲ7を一つずつのみ有し、これらは水素原子またはアルキル基であり、ＸとＹがＳまたはＳｅのときには、ＸとＹは置換基を有しなく、ｎは０〜２の整数である。
【００２３】
【化９】
0004557175.tif 000006
【００２４】
式中、Ｒ1、Ｒ2、Ｒ3、Ｒ4はそれぞれ、水素原子、アルキル基、アルコキシ基、アルキルアルコキシ基、またはＲ1とＲ2、Ｒ3とＲ4が互いに連結されたアルキル鎖であり、Ｒ5とＲ6はそれぞれ、水素原子、ハロゲン（halogen）原子、ニトロ（nitro）基、シアノ（cyano）基、アルコキシ（alkoxy）基、アルキル（alkyl）基、アルキルアルコキシ（alkylalkoxy）基、またはアミノ（amino）基であり、ｎは０〜３の整数である。
【００２５】
このような近赤外線吸収色素として市販されている商品には、株式会社ＡＤＥＫＡ製のＴＺ−１１５、林原生物化学研究所社製のＮＫ−７９１６、日本化薬社製のＰＤＣ−４００、山田化学社製のＰＤ−３０１などがあるが、これに限定されるのではない。
【００２６】
本発明に使われた９５０〜１１００ｎｍ領域で最大吸収波長を有する近赤外線吸収ジインモニウム系色素陽イオンは、特に制限されないが、下記一般式（３）で表示される色素が好ましい。
【００２７】
【化１０】
0004557175.tif 000007
【００２８】
式中、Ｒ1は置換基を有するアルキル基、置換基を有するアルケニル基、置換基を有するアルキニル基、置換基を有するアリール基である。これら陽イオンは、陰イオンとしてハロゲン陰イオンやＣｌＯ4-、ＰＦ6-、ＳｂＦ6-、ＢＦ4-、トルエンスルホナート陰イオンなどとイオン結合をして存在している。
【００２９】
上記のようなジインモニウム系色素として市販されている商品には、日本化薬社製のＰＤＣ−２２０、日本カーリット社製のＣＩＲ−１０８５などがあるが、これに限定されるのではない。
【００３０】
一方、５８０〜６００ｎｍの領域で最大吸収波長を有する選択的可視光吸収色素陽イオンは、特に制限されないが、下記一般式（４）で表示される選択的可視光吸収シアニン系色素が好ましい。これらも通常、ハロゲン陰イオンやＣｌＯ4-、ＰＦ6-、ＳｂＦ6-、ＢＦ4-、トルエンスルホナート陰イオンなどとイオン結合をして存在している。
【００３１】
【化１１】
0004557175.tif 000008
【００３２】
式中、Ｒ9とＲ10はそれぞれ、水素原子、ハロゲン（halogen）原子、ニトロ（nitro）基、シアノ（cyano）基、アルコキシ（alkoxy）基、アルキル（alkyl）基、アルキルアルコキシ（alkylalkoxy）基、またはアミノ（amino）基であり、Ｒ5とＲ6はそれぞれ、水素原子、アルキル基、アルキルアルコキシ基、またはアルキルスルホン酸（alkylsulfonic acid）基であり、ｎ＝０のとき、Ｒ7は水素原子、Ｒ8は水素原子、ハロゲン原子、置換されたフェニル基、アルキル基またはアミノ基であり、ｎ＝１のとき、Ｒ7は、水素原子、ハロゲン原子、置換されたフェニル基、アルキル基またはアミノ基であり、Ｒ8は、水素原子であり、ＡとＢはそれぞれ、ベンゼン環またはナフタレン環であり、ＸとＹはそれぞれ、Ｃ、Ｎ、ＳまたはＳｅであり、ＸとＹがＣのとき、Ｒ1、Ｒ2、Ｒ3、Ｒ4はそれぞれ、水素原子、アルキル基、Ｒ1とＲ2、Ｒ3とＲ4が互いに連結されたアルキル鎖であり、ＸとＹがＮのとき、ＸとＹは置換基としてＲ1とＲ3を一つずつのみ有し、これらは水素原子またはアルキル基であり、ＸとＹがＳまたはＳｅのときには、ＸとＹは置換基を有しない。
【００３３】
上記のような選択的可視光吸収色素として市販されている商品には、株式会社ＡＤＥＫＡ製のＴＹ−１０２などがあるが、これに限定されるのではない。
一方、本発明においてこれらシアニン系またはジインモニウム系色素陽イオンとイオン結合体を形成する金属錯体系色素陰イオンは、特に制限されないが、下記一般式（５）〜（６）で表示されるジチオール−金属錯体系陰イオンや一般式（７）で表示されるアゾ系金属錯体陰イオンが好ましい。これらはたいてい、水素陽イオンやテトラアルキルアンモニウム陽イオンまたはテトラアルキル／テトラフェニルホスホニウム陽イオンとイオン結合を形成して存在し、その形態はシス（cis）体もトランス（trans）体も可能である。
【００３４】
【化１２】
0004557175.tif 000009
【００３５】
式中、Ａは０〜４個の置換基を有するベンゼン環であり、その置換基としては、ハロゲン原子、アルキル基、アルコキシ基、アルキルアルコキシ基、シアノ基、アルキルスルフィド基、置換されたスルホニル基、アミノ基、ニトロ基またはエステル基を有し、Ｍは、金属原子であって、Ｐｄ、Ｎｉ、ＣｏまたはＣｕである。
【００３６】
上記一般式（５）のようなジチオール−金属錯体系色素として市販されている商品には、住友精化（Sumitomo Seika）社製ののＥＳＴ−５、ＢＢＴなどがあるが、これに限定されるのではない。
【００３７】
【化１３】
0004557175.tif 000010
【００３８】
式中、ＡとＢはそれぞれ、０〜４個の置換基を有するベンゼン環であり、その置換基には、ハロゲン原子、アルキル基、アルコキシ基、アルキルアルコキシ基、シアノ基、アルキルスルフィド基、置換されたスルホニル基、アミノ基、ニトロ基またはエステル基があり、Ｍは、金属原子であって、Ｐｄ、Ｎｉ、ＣｏまたはＣｕである。ここで、ジチオールと中心金属との結合は、シス体もトランス体も可能である。
【００３９】
上記一般式（６）のようなジチオール−金属錯体系色素は、市販中の林原生物化学研究所社製のＮＫＸ−１１９９を還元して得ることができる。
【００４０】
【化１４】
0004557175.tif 000011
【００４１】
式中、ＡとＢはそれぞれ、置換基を有するベンゼン環またはナフタレン環であって、その置換基には、ハロゲン原子、アルキル基、アルコキシ基、アルキルアルコキシ基、シアノ基、アルキルスルフィド基、置換されたスルホニル基、アミノ基、ニトロ基またはエステル基があり、Ｍは、金属原子であって、Ｐｄ、Ｎｉ、ＣｏまたはＣｒなどである。
【００４２】
上記一般式（７）の色素の例には、M-Dohmen社製のLumaplast Black-KBがある。
一方、本発明の組成物に特徴的に使用される、上記の一般式（１）〜（４）と一般式（５）〜（７）の色素のイオン結合からなる色素は、下記反応式１または２によって製造できる。
【００４３】
反応式１
［シアニンまたはジインモニウム］+［陰イオン］-＋［陽イオン］+［ジチオール−金属錯体］- →  ［シアニンまたはジインモニウム］+［ジチオール−金属錯体］-
反応式２
［シアニンまたはジインモニウム］+［陰イオン］-＋［陽イオン］+［アゾ−金属錯体］-
→  ［シアニンまたはジインモニウム］+［アゾ−金属錯体］-
すなわち、反応式１において陰イオンとイオン結合をなしている上記一般式（１）〜（４）で表示されるシアニン系またはジインモニウム系色素を、陽イオンとイオン結合をなしている上記一般式（５）〜（７）で表示されるジチオール−金属錯体系色素と混合した後に加熱しイオン交換反応させると、上記一般式（１）〜（４）のシアニン系またはジインモニウム系色素陽イオンと対イオンをなす陰イオンと、上記一般式（５）〜（７）のジチオール−金属錯体陰イオンと対イオンをなす陽イオンが互いに強い結合エネルギーによってイオン結合体をなしてから残ったシアニン系またはジインモニウム系色素陽イオンとジチオール−金属錯体陰イオンがイオン結合体をなして形成される。
【００４４】
上記一般式（１）〜（４）で表示されるシアニンの対イオンである陰イオンと、上記一般式（５）〜（７）で表示されるジチオール−金属錯体の対イオンである陽イオンは、極性溶媒に対して溶解度が大きいので、水を添加すると水層に溶け出し、シアニンとジチオール−金属錯体のイオン結合体は有機溶媒に対して溶解度が大きいので有機溶媒層に溶け、よって相互分離が可能である。
【００４５】
また、反応式２では、シアニン系またはジインモニウム系色素とアゾ系金属錯体系色素とを反応させることで、希望する［シアニンまたはジインモニウム］+［アゾ−金属錯体］-色素が製造できる。アゾ−金属錯体系色素の陽イオンが水素陽イオンの場合には、イオン交換反応を促すためにトリエチルアミン（Triethylamine）を添加することもある。トリエチルアミンを添加すると、水素陽イオンはトリエチルアミンと結合してアンモニウム陽イオンとなり、イオン交換反応を早く進行させる。
【００４６】
本発明のイオン結合体色素は、本発明の粘着剤組成物全体に対して０．０１〜１重量％の含量で使用されることが好ましい。
より具体的に、上記一般式（５）で表示されるジチオール−金属錯体系化合物のうち最も多く使用される化合物としては、下記一般式（８）で表示されるものが挙げられる。これらの中心金属には、Ｃｕ、Ｃｏ、Ｎｉなどがあり、中心金属によってその最大吸収波長と吸光度が異なってくる。
【００４７】
下記一般式（８）の化合物において中心金属がＣｕの場合は、可視領域のうち４００ｎｍ近傍で最大吸光を表して青色領域を吸収するが、その吸光係数が対イオンをなすシアニン陽イオンに比べては非常に小さいので、近赤外線または５８０〜６００ｎｍ領域の光を吸収するのに十分な量を使用しても、最終調色時に全体可視光透過率に大きい影響は及ぼさない。
【００４８】
中心金属がＮｉの場合は、３８０ｎｍと８５０ｎｍ近傍で最大吸光を表すことから、中心金属がＣｕの場合よりも可視光透過率に及ぼす影響がよ小さく、近赤外線も吸収する点で好ましいが、費用節減の面では中心金属がＣｕの化合物を使用しても良い。
【００４９】
【化１５】
0004557175.tif 000012
【００５０】
一方、上記一般式（６）で表示されるジチオール−金属錯体系化合物のうち下記一般式（９）で表示される化合物は、その中心金属がＮｉの場合、最大吸光領域が９３０ｎｍ近傍と、リモートコントローラーで使用する近赤外線波長帯と一致するので、９３０ｎｍ近傍で最大吸光を持つシアニン陽イオンとイオン結合体を形成すると近赤外線吸収能力が合わせられ、少ない量のイオン結合体色素によってもリモートコントローラーの誤作動を防止するのに充分な近赤外線吸光能力を発揮できる。
【００５１】
【化１６】
0004557175.tif 000013
【００５２】
上記一般式（７）で表示される化合物のうち最も多用される色素としては、下記一般式（１０）で表示されるものが挙げられる。
【００５３】
【化１７】
0004557175.tif 000014
【００５４】
これらを実際の近赤外線遮断、色補正粘着コーティング液として使用する場合、前面フィルターが電磁波遮蔽手段として銅メッシュフィルムを使用するときには５８０〜６００ｎｍで最大吸光を有し、半値幅の小さい選択的可視光吸収色素、近赤外線吸収色素、その他全体色調バランスをとるための追加の透過率調節用色素を全て含まなければならない。
【００５５】
選択的可視光吸収色素と近赤外線吸収色素を共にイオン結合体色素としても良く、場合によっては、これらの一部を他の色素にしても良い。選択的可視光吸収色素としてはテトラアザポルフィリン系色素を添加すると良く、近赤外線吸収色素としてはフタロシアニン系色素を添加すると良い。
【００５６】
前面フィルターの電磁波遮蔽手段として金属と金属酸化物の導電層が採用される場合、この導電層が近赤外線吸収の役割を兼ねるので５８０〜６００ｎｍで最大吸光を持つシアニンと金属錯体とのイオン結合体と透過率調節用色素のみを含有すれば良く、近赤外線吸収色素は添加する必要がない。ただし、導電層だけでは近赤外線吸収機能が充分でないのなら、近赤外線吸収色素をさらに添加することも可能である。
【００５７】
一方、本発明の組成物に使用される他の成分である粘着剤は、特に制限されないが、メチルアクリレート、エチルアクリレート、ブチルアクリレート、２-エチルヘキシルアクリレートなどのアルキルアクリレートの少なくとも１種を重合成分とするアクリル系樹脂が好ましい。
【００５８】
この粘着剤は、全体組成物に対して５〜４０重量％程度使用することが好ましい。
本発明では、上述した成分の外に、アクリル酸、マレイン酸、メタクリル酸、イタコン酸、クロトン酸などのカルボキシ酸含有メタクリルレート、メタクリル酸ヒドロキシメチルなどの水酸基含有メタクリルレート、またはブチルメタクリレート、イソプロピルメタクリルレートなどのアルキルメタクリルレート、酢酸ビニル、プロピオン酸ビニルなどの重合性ビニル系モノマーなどを共重合成分として添加することができる。このような共重合成分は、粘着剤に対して０．５〜２０重量％程度含有させると良好な粘着性が得られる。粘着性樹脂の分子量は５万〜２００万程度のものが適当で、ガラス転移温度は０℃以下のものが好ましい。
【００５９】
その他にも、ヘキサメチレンジイソシアネート（Hexamethylene diisocyanate）、トルエンジイソシアネート（Toluene diisocyanate）などのイソシアネート系架橋剤やエチレングリコールジグリシジルエーテル（Ethylene glycol diglycidyl ether）、プロピレングリコールジグリシジルエーテル（Propylene glycol diglycidyl ether）などのエポキ
シ系架橋剤、ブトキシメラミンなどのメラミン系架橋剤を添加しても良い。
【００６０】
架橋剤を添加すると、粘着層の弾性が高められる。特に、色素の添加時に粘着層の弾性が低いとラミネーションする際に粘着層の崩れによって色調のアンバランスを招き易い。架橋剤の添加量は、粘着性樹脂に対して０．１〜５重量％程度が適当である。
【００６１】
一方、本発明では、アクリル系樹脂の他にシリコン系粘着剤も使用可能である。なかでも付加反応型シリコン系粘着剤は、シアニン系色素の破壊を少なく起こすもので、本発明のシアニンとジチオール−金属錯体イオンとの結合体と混合するとイオン結合体の破壊を最小化することができる。
【００６２】
このような粘着剤は、アルケニル基を含むオルガノポリシロキサン（organopolysiloxane）とＳｉＨ基を含むオルガノポリシロキサン（organohydrogen polysiloxane）からなっており、これらと白金化合物のような触媒によって付加反応が起きて硬化する。粘着特性は、アルケニル基を含むオルガノポリシロキサンとＳｉＨ基を含むオルガノポリシロキサンとの配合比を変えることで調節できる。
【００６３】
かかる本発明の粘着剤製造に使用可能な有機溶媒には、ケトン化合物であるメチルエチルケトン（ＭＥＫ）、アセトン（Acetone）、シクロヘキサノン（Cyclohexanone）、シクロペンタノン（Cyclopentanone）や、エーテル化合物であるジオキソラン（Dioxolane）、ジオキサン（Dioxane）、ジメトキシエタン（Dimethoxyethane）、そして芳香族化合物であるトルエン（Toluene）、キシレン（Xylene）などが適当であり、全体固形分の含量は１０〜４０重量％が適当である。
【００６４】
一方、本発明の粘着剤組成物は、シリコンで処理された重剥離離型フィルムにクローズドエッジダイコーティング、リバースロールコーティングまたはバーコーティングなどの方法でコーティングした後に、軽剥離離型フィルムをコーティング面上にラミネーションして粘着フィルムを作り、反射防止フィルムや電磁波遮蔽銅メッシュフィルムの粘着層とすることができる。
【００６５】
また、重剥離離型フィルム上に粘着コーティングをした直後に反射防止フィルムや電磁波遮蔽メッシュフィルムの裏面にラミネーションし、近赤外線遮断、色補正機能が与えられた反射防止フィルムまたは電磁波遮蔽メッシュフィルムを製造することができる。このような複合フィルムは、重剥離離型フィルムを除去した後に強化ガラスに付着しＰＤＰ前面フィルターを製作でき、直接ディスプレイパネルに付着して使用しても良い。
【００６６】
［実施例］
以下、実施例及び比較例に挙げて本発明をより詳細に説明する。ただし、下記の実施例は、本発明の好ましい具現例を説明するためのもので、本発明の範囲を制限するためのものではない。
【実施例１】
【００６７】
シアニンとジチオール−金属錯体とのイオン結合体の製造（１）
８３０ｎｍ近傍で最大吸光を有し、ヘキサフルオロアンチモネート（ＳｂＦ6-）を陰イオンとする日本化薬社製の近赤外線吸収シアニン系色素ＰＤＣ−４００ＭＣ（Ｓ）１．０ｇとテトラブチルアンモニウムを陽イオンとする住友精化社製のジチオール−銅錯体ＥＳＴ−５（一般式８）１．０ｇをジメチルホルムアミド２０ｍｌに溶かし６０℃で加熱した後、１５０ｍｌの水を１時間徐々に入れてシアニンとジチオール−金属錯体とのイオン結合体を析出させ、フィルタリングしてテトラブチルアンモニウムヘキサフルオロアンチモネートを水に溶かして除去した。析出された固体をアセトニトリルに溶かした後に再結晶
して１．２ｇのイオン結合体を収得した。スペクトルフォトメーター（Perkin-Elmer社製のLambda 950 spectrophotometer）を用いて吸光波長を測定した結果、近赤外線領域における最大吸光度は元来のシアニン色素ＰＤＣ−４００ＭＣ（Ｓ）と同じであった。
【実施例２】
【００６８】
シアニンとジチオール−金属錯体とのイオン結合体の製造（２）
林原生物化学研究所社製のジチオール−ニッケル錯体ＮＫＸ−１１９９ １．０ｇとパラフェニレンジアミン（シグマアルドリッチ社製）０．３３ｇを１０ｍｌのジメチルスルホキシドに溶かし１０分間撹はんした後に、ノーマルテトラブチルアンモニウムブロミド０．５９ｇが溶けている２０ｍｌのエタノール溶液に注ぎ１０分間撹はんした。全ての溶媒を減圧して蒸発させた後に残された物質を酢酸エチル１０ｍｌで抽出した後、２０ｍｌの蒸溜水と混合して強く撹はんした後に水層を捨て、酢酸エチル層は減圧して溶媒を蒸発させ、ＮＫＸ−１１９９が還元されてノーマルテトラブチルアンモニウムとイオン結合体をなした化合物１．３gを収得した（反応式３）。
【００６９】
製造されたジチオール−ニッケル錯体化合物１．０ｇと８５０ｎｍ近傍で最大吸光を持つ林原生物化学研究所社製の近赤外線吸収シアニン系色素ＮＫ−５７０６  １ｇをジメチルホルムアミド２０ｍｌに溶かし６０℃で加熱した後に、１５０ｍｌの水を１時間徐々に入れフィルタリングした後に得られた固体をアセトニトリルに溶かして再結晶することで、１．４gのイオン結合体を収得した。スペクトルフォトメーター（Perkin-Elmer社製のLambda 950 spectrophotometer）を用いて最大吸光波長を測定した結果、元来のシアニン色素ＮＫ−５７０６と同じ波長を表した。
【００７０】
【化１８】
0004557175.tif 000015
【実施例３】
【００７１】
シアニンとジチオール−金属錯体とのイオン結合体の製造（３）
５８５ｎｍ近傍で最大吸光を持つ株式会社ＡＤＥＫＡ製のシアニン系色素ＴＹ−１０２
１．０ｇと住友精化社製のジチオール−銅錯体ＥＳＴ−５  ０．９gを、ジメチルホルムアミド２０ｍｌに入れて６０℃で１時間撹はんした。１５０ｍｌの蒸溜水を３０分間徐々に入れた後フィルタリングして得られた固体をアセトニトリルに溶かして再結晶することで１．３ｇのイオン結合体を収得した。スペクトルフォトメーター（Perkin-Elmer社製のLambda 950 spectrophotometer）を用いて最大吸光波長を測定した結果、元来のＴＹ−１０２の最大吸光長と同じだった。
【実施例４】
【００７２】
シアニンとアゾ金属錯体とのイオン結合体の製造（１）
M-Dohmen社製アゾ金属錯体Lumaplast Black-KB １．２ｇとトリエチルアミン０．５ｇをジメチルホルムアミド２０ｍｌに入れた後、５８５ｎｍ近傍で最大吸光を持つ株式会社ＡＤＥＫＡ製のシアニン系色素ＴＹ−１０２  １．０gを入れ６０℃で１時間撹はんした。１５０ｍｌの蒸溜水を３０分間徐々に入れた後フィルタリングして得られた固体をアセトニトリルに溶かし再結晶することで１．４gのイオン結合体を収得した。スペクトルフォトメーター（Perkin-Elmer社製のLambda 950 spectrophotometer）を用いて最大吸光波長を測定した結果、元来のＴＹ−１０２の最大吸光波長と同じだった。
【実施例５】
【００７３】
ジインモニウムとアゾ金属錯体とのイオン結合体の製造（２）
M-Dohmen社製アゾ金属錯体Lumaplast Black-KB １．５ｇとトリエチルアミン０．７ｇをアセトニトリル２０ｍｌに入れた後、日本化薬社製のジインモニウム系色素ＰＤＣ−２２０  １ｇを入れ６０℃で１時間間撹はんした。減圧蒸発して溶媒を５ｍｌに減らしトルエン３０ｍｌに注ぎ析出された固体をフィルタリングして捨て、トルエン溶液の溶媒を蒸発させることで、ジインモニウムとアゾ金属錯体とのイオン結合体１．２ｇを得た。スペクトルフォトメーター（Perkin-Elmer社製のLambda 950 spectrophotometer）を用いて最大吸光波長を測定した結果、元来のＰＤＣ−２２０の最大吸収波長と同じだった。
【実施例６】
【００７４】
シアニンとジチオール−金属錯体とのイオン結合体を有する粘着フィルム製造
実施例１で製造したイオン結合体０．０５ｇとダウコーニング（Dow Corning）社製のシリコン系粘着剤ＳＤ４５７０  １０ｇをメチルエチルケトン１０ｍｌに混合し３０分間撹はんした後にダウコーニング社製の硬化剤ＳＲＸ２１２  ０．１ｇを入れて１０分間撹はんした。厚さ１００ｕｍの東洋紡社製のＰＥＴフィルムＡ４１００にバーコーティングでコーティングした後１００℃で２分間乾燥し、ニッパ（Nippa）社製のフッ素系離型フィルムＳＳ−４をコーティング面上にラミネーションして粘着コーティング光学フィルムを収得した。
【実施例７】
【００７５】
反射防止機能、近赤外線吸収、色補正機能を同時に持つ一体型フィルム製造（１）
実施例２で製造したイオン結合体０．１ｇ、実施例３で製造したイオン結合体０．０２ｇ、実施例５で製造したイオン結合体０．６ｇと綜研社製のアクリル酸エステル共重合物粘着剤ＳＫ−１４３５  １０ｇをメチルエチルケトン５ｍｌに混合して３０分間撹はんした後、綜研社製のジイソシアネート系硬化剤Ｌ−４５  ０．０２ｇを入れ１０分間撹はんした。ニッパ社製離型フィルムＰＥＴ−７５Ｘ１−Ｖ４上にバーコーティングをして１００℃で２分間乾燥した後ハードコーティング、高屈折率コーティング、低屈折率コーティングされた反射防止フィルムのコーティング面の裏面にラミネーションをすることで、反射防止機能、近赤外線吸収、色補正機能を同時に持つ一体型フィルムを製造した。
【実施例８】
【００７６】
反射防止機能、近赤外線吸収、色補正機能を同時に持つ一体型フィルム製造（２）
実施例２で製造したイオン結合体０．１ｇ、実施例３で製造したイオン結合体０．０２ｇ、実施例５で製造したイオン結合体０．６ｇ、ダウコーニング（Dow Corning）社製のシリコン系粘着剤ＳＤ４５７０ １０ｇをメチルエチルケトン１０ｍｌに混合して３０分間撹はんした後、ダウコーニング社製の硬化剤ＳＲＸ２１２ ０．１ｇを入れて１０分間撹はんした。ニッパ社製離型フィルムＰＥＴ−７５Ｘ１−Ｖ４上にバーコーティングをして１００℃で２分間乾燥した後、ハードコーティング、高屈折率コーティング、低屈折率コーティングされた反射防止フィルムのコーティング面の裏面にラミネーションをすることで、反射防止機能、近赤外線吸収、色補正機能を同時に持つ一体型フィルムを製造した。
【実施例９】
【００７７】
反射防止機能と色補正機能を同時に持つ一体型フィルム製造（１）
実施例３で製造したイオン結合体０．０２ｇと綜研社製のアクリル酸エステル共重合物粘着剤ＳＫ−１４３５ １０ｇをメチルエチルケトン５ｍｌに混合して３０分間撹はんした後、綜研社製のジイソシアネート系硬化剤Ｌ−４５ ０．０２ｇを入れて１０分間撹はんした。ニッパ社製離型フィルムＰＥＴ−７５Ｘ１−Ｖ４上にバーコーティングをして１００℃で２分間乾燥した後、ハードコーティング、高屈折率コーティング、低屈折率コーティングされた反射防止フィルムのコーティング面の裏面にラミネーションをすることで、反射防止機能と色補正機能を同時に持つ一体型フィルムを製造した。
【実施例１０】
【００７８】
反射防止機能と色補正機能を同時に持つ一体型フィルム製造（２）
実施例３で製造したイオン結合体０．０２ｇとダウコーニング（Dow Corning）社製のシリコン系粘着剤ＳＤ４５７０ １０ｇをメチルエチルケトン１０ｍｌに混合して３０分間撹はんした後、ダウコーニング社製の硬化剤ＳＲＸ２１２ ０．１ｇを入れて１０分間撹はんした。ニッパ社製離型フィルムＰＥＴ−７５Ｘ１−Ｖ４上にバーコーティングをして１００℃で２分間乾燥した後、ハードコーティング、高屈折率コーティング、低屈折率コーティングされた反射防止フィルムのコーティング面の裏面にラミネーションをすることで、反射防止機能と色補正機能を同時に持つ一体型フィルムを製造した。
【００７９】
［比較例１］シアニン系色素を含む粘着フィルム製造（１）
日本化薬社製のシアニン系色素ＰＤＣ−４００ＭＣ（Ｓ）０．０５ｇとダウコーニング（Dow Corning）社製のシリコン系粘着剤ＳＤ４５７０ １０ｇをメチルエチルケトン１０ｍｌに混合して３０分間撹はんした後、ダウコーニング社製の硬化剤ＳＲＸ２１２ ０．１ｇを入れ１０分間撹はんした。厚さ１００ｕｍの東洋紡社製のＰＥＴフィルムＡ４１００にバーコーティングでコーティングした後、１００℃で２分間乾燥し、ニッパ（Nippa）社製のフッ素系離型フィルムＳＳ−４をコーティング面上にラミネーションすることで粘着コーティング光学フィルムを収得した。
【００８０】
［比較例２］反射防止機能、近赤外線吸収、色補正機能を同時に持つ一体型フィルム製造（１）
林原生物化学研究所社製のシアニン系色素ＮＫ−５７０６  ０．１ｇ、株式会社ＡＤＥＫＡ製のシアニン系色素ＴＹ−１０２  ０．０２ｇ、日本化薬社製のジインモニウム系色素ＰＤＣ−２２０と綜研社製のアクリル酸エステル共重合物粘着剤ＳＫ−１４３５ １０ｇをメチルエチルケトン５ｍｌに混合し３０分間撹はんした後、綜研社製のジイソシアネート系硬化剤Ｌ−４５ ０．０２gを入れて１０分間撹はんした。ニッパ社製離型フィルムＰＥＴ−７５Ｘ１−Ｖ４上にバーコーティングをし１００℃で２分間乾燥した後、ハー
ドコーティング、高屈折率コーティング、低屈折率コーティングされた反射防止フィルムのコーティング面の裏面にラミネーションをすることで反射防止機能、近赤外線吸収、色補正機能を同時に持つ一体型フィルムを製造した。
【００８１】
［比較例３］反射防止機能、近赤外線吸収、色補正機能を同時に持つ一体型フィルム製造（２）
林原生物化学研究所社製のシアニン系色素ＮＫ−５７０６  ０．１ｇ、株式会社ＡＤＥＫＡ製のシアニン系色素ＴＹ−１０２ ０．０２ｇ、日本化薬社製のジインモニウム系色素ＰＤＣ−２２０及びダウコーニング（Dow Corning）社製のシリコン系粘着剤ＳＤ４５７０ １０ｇをメチルエチルケトン１０ｍｌに混合し３０分間撹はんした後、ダウコーニング社製の硬化剤ＳＲＸ２１２ ０．１ｇを入れ１０分間撹はんした。ニッパ社製離型フィルムＰＥＴ−７５Ｘ１−Ｖ４上にバーコーティングをして１００℃で２分間乾燥した後
、ハードコーティング、高屈折率コーティング、低屈折率コーティングされた反射防止フィルムのコーティング面の裏面にラミネーションをすることで、反射防止機能、近赤外線吸収、色補正機能を同時に持つ一体型フィルムを製造した。
【００８２】
［比較例４］反射防止機能と色補正機能を同時に持つ一体型フィルム製造（１）
株式会社ＡＤＥＫＡ製のシアニン系色素ＴＹ−１０２  ０．０２ｇと綜研社製のアクリル酸エステル共重合物粘着剤ＳＫ−１４３５  １０ｇをメチルエチルケトン５ｍｌに混合して３０分間撹はんした後、綜研社製のジイソシアネート系硬化剤Ｌ−４５  ０．０２ｇを入れて１０分間撹はんした。ニッパ社製離型フィルムＰＥＴ−７５Ｘ１−Ｖ４上にバーコーティングをして１００℃で２分間乾燥した後、ハードコーティング、高屈折率コーティング、低屈折率コーティングされた反射防止フィルムのコーティング面の裏面にラミネーションをすることで、反射防止機能と色補正機能を同時に持つ一体型フィルムを製造した。
【００８３】
［比較例５］反射防止機能と色補正機能を同時に持つ一体型フィルム製造（２）
株式会社ＡＤＥＫＡ製のシアニン系色素ＴＹ−１０２  ０．０２ｇとダウコーニング（Dow Corning）社製のシリコン系粘着剤ＳＤ４５７０ １０ｇをメチルエチルケトン１０ｍｌに混合して３０分間撹はんした後、ダウコーニング社製の硬化剤ＳＲＸ２１２ ０．１ｇを入れて１０分間撹はんした。ニッパ社製離型フィルムＰＥＴ−７５Ｘ１−Ｖ４上にバーコーティングをして１００℃で２分間乾燥した後、ハードコーティング、高屈折率コーティング、低屈折率コーティングされた反射防止フィルムのコーティング面の裏面にラミネーションをすることで、反射防止機能と色補正機能を同時に持つ一体型フィルムを製造した。
【００８４】
（光透過率の測定）
実施例６〜１０と比較例１〜５で製作したフィルムの離型フィルムを除去し、厚さ３ｍｍのソーダライムガラス板にラミネーションした後、スペクトルフォトメーター（Perkin-Elmer社製のLambda 950 spectrophotometer）で特定波長における光透過率を測定し、表１に示す。
【００８５】
【表１】
0004557175.tif 000016
【００８６】
実施例６と比較例１、実施例７と比較例２、実施例８と比較例３、実施例９と比較例４、実施例１０と比較例５を比較すると、シアニン系またはジインモニウム系色素を単独使用した時に比べ、金属錯体陰イオンとイオン結合体を形成した色素を使用した時に粘着剤による色素の破壊が減少したことがわかる。